(57)【要約】      （修正有）【課題】結晶粒径が大きな水酸化カルシウムを簡便な方法で製造可能な水酸化カルシウムの製造方法の提供。【解決手段】化学組成が３ＣａＯ・ＳｉＯ２で表されるカルシウムシリケイトと、フライアッシュと、水とを混合して混合物とする工程と、前記混合物を養生する工程と、を備え、前記カルシウムシリケイトと前記フライアッシュとの混合比を、前記カルシウムシリケイトの質量に対し、前記フライアッシュ中の非晶質成分の質量比が２質量％以上２５質量％未満になる範囲とする、ことを特徴とする水酸化カルシウムの製造方法を提供する。【選択図】なし【特許請求の範囲】
【請求項１】
化学組成が３ＣａＯ・ＳｉＯ２で表されるカルシウムシリケイトと、フライアッシュと、水とを混合して混合物とする工程と、
前記混合物を養生する工程と、を備え、
前記カルシウムシリケイトと前記フライアッシュとの混合比を、前記カルシウムシリケイトの質量に対し、前記フライアッシュ中の非晶質成分の質量比が２質量％以上２５質量％未満になる範囲とする、ことを特徴とする水酸化カルシウムの製造方法。
【請求項２】
前記カルシウムシリケイトと前記フライアッシュとの混合比を、前記カルシウムシリケイトの質量に対し、前記フライアッシュ中の非晶質成分の質量比が３質量％以上１２質量％未満になる範囲とする、ことを特徴とする請求項１に記載の水酸化カルシウムの製造方法。
【請求項３】
前記養生の条件を、圧力制御を行わず、かつ、加熱または冷却を行わない条件とする、請求項１または請求項２に記載の水酸化カルシウムの製造方法。
【発明の詳細な説明】
【技術分野】
【０００１】
本発明は、水酸化カルシウムの製造方法に関する。
【背景技術】
【０００２】
水酸化カルシウムは、従来より、土壌中和剤、排煙脱硫剤、排ガス中の脱塩素剤、無機フィラー等、幅広い用途に用いられている。工業的には、石灰岩などを焼成して得られた石灰石を消火器に装入し、加水、消化した後、熟成機内で熟成する方法などにより製造される。このような製造方法では、特に結晶の形状や結晶径の制御は行われない。一方、実用的には、結晶径の制御が可能になると、様々な用途開拓が進むと考えられている。例えば、農業用の肥料用途としては、反応遅延型の粗大な水酸化カルシウム結晶が好まれる。これは、発達した結晶面にイオンを吸着させたり、微細粒子よりも長期間安定して土壌中での効果を期待できるためと考えられる。また、無機フィラーとして、樹脂系材料に添加されることで、硬さ・曲げ強さ・耐摩耗性等の特性向上につながることが知られている。
【０００３】
このような事情に鑑み、これまでにも水酸化カルシムの結晶成長に関しては幾つかの技術が公開されている。特許文献１には、セメント系塗料を金属基盤の上に塗布し、高温高圧環境下で養生することで、水酸化カルシウムの結晶成長を制御できる技術が記載されている。また、特許文献２では、カルシウム塩溶液にアルカリ溶液を添加して、多価アルコール添加または超音波照射を行うことで、厚みが０．０５μｍ〜０．６μｍ、結晶径が１μｍ〜１０μｍ程度の無機フィラーに適した水酸化カルシウムが製造できるとされている。
【０００４】
しかしながら、例えば特許文献１では、高温高圧での養生が必要とされるため、養生環境を維持するための設備が必要になっていた。また、特許文献２では、アルカリ溶液を添加する必要があり、アルカリ溶液の取り扱いに注意を要していた。
【先行技術文献】
【特許文献】
【０００５】
【特許文献１】特開２０１０−５９０３４号公報
【特許文献２】特開２０００−７３２９号公報
【発明の概要】
【発明が解決しようとする課題】
【０００６】
本発明は、上記事情に鑑みてなされたものであり、結晶粒径が大きな水酸化カルシウムを簡便な方法で製造可能な水酸化カルシウムの製造方法を提供することを課題とする。
【課題を解決するための手段】
【０００７】
結晶粒径の大きな水酸化カルシウムを製造する方法を本発明者らが鋭意検討したところ、セメント材料等に含まれるカルシウムシリケイトを出発物質として、常温常圧で水酸化カルシウムの結晶化の促進を図る方法を見出した。本発明は以下の通りである。
【０００８】
［１］  化学組成が３ＣａＯ・ＳｉＯ２で表されるカルシウムシリケイトと、フライアッシュと、水とを混合して混合物とする工程と、
前記混合物を養生する工程と、を備え、
前記カルシウムシリケイトと前記フライアッシュとの混合比を、前記カルシウムシリケイトの質量に対し、前記フライアッシュ中の非晶質成分の質量比が２質量％以上２５質量％未満になる範囲とする、ことを特徴とする水酸化カルシウムの製造方法。
［２］  前記カルシウムシリケイトと前記フライアッシュとの混合比を、前記カルシウムシリケイトの質量に対し、前記フライアッシュ中の非晶質成分の質量比が３質量％以上１２質量％未満になる範囲とする、ことを特徴とする［１］に記載の水酸化カルシウムの製造方法。
［３］  前記養生の条件を、圧力制御を行わず、かつ、加熱または冷却を行わない条件とする、［１］または［２］に記載の水酸化カルシウムの製造方法。
【発明の効果】
【０００９】
本発明の水酸化カルシウムの製造方法によれば、カルシウムシリケイトと水とを混合することでカルシウムシリケイトの水和反応により水酸化カルシウムを形成する際に、フライアッシュを添加することにより、水酸化カルシウムの結晶成長を促すことができる。特に、カルシウムシリケイトの質量に対し、フライアッシュ中の非晶質成分の質量比を２質量％以上２５質量％未満とすることで、カルシウムシリケイト水和物（Calcium silicate hydrate）の生成を抑制し、結晶粒径が大きな水酸化カルシウムを得ることができる。
【発明を実施するための形態】
【００１０】
本発明の実施形態である水酸化カルシウムの製造方法について説明する。
化学組成が３ＣａＯ・ＳｉＯ２で表されるカルシウムシリケイトの水和反応では、水酸化カルシウムとカルシウムシリケイト水和物とが生成する。この水和反応を高温高圧下で進めると、１２時間程度の養生時間でも水酸化カルシウムの結晶が比較的大きく成長することが知られているが、常温常圧下では、同じ養生時間内に得られる水酸化カルシウムは、サイズが１０μｍ以下で不定形な形態を有するものとなる。常温常圧下の水和反応において結晶粒が大きな水酸化カルシウムを得ようとして発明者らが鋭意検討したところ、少量のフライアッシュを添加して養生させ、カルシウムシリケイトの水和反応を進めることで、水酸化カルシウムの結晶が粒成長することが見いだされた。カルシウムシリケイトに対してフライアッシュを過剰に添加すると、いわゆるポゾラン反応が顕著となってカルシウムシリケイト水和物が生成されてしまうが、フライアッシュを適量にすることで、水和反応が適度に促進され、結晶粒の大きな水酸化カルシウムが得られるようになる。このときの養生は、常温常圧の条件で十分であり、加熱・冷却や加圧等の操作は必要ない。以下、本発明について説明する。
【００１１】
本実施形態の水酸化カルシウムの製造方法は、化学組成が３ＣａＯ・ＳｉＯ２で表されるカルシウムシリケイトと、フライアッシュと、水とを混合して混合物とする工程と、混合物を養生する工程と、を備える。
カルシウムシリケイトとフライアッシュとの混合比は、カルシウムシリケイトの質量に対し、フライアッシュ中の非晶質成分の質量比が２質量％以上２５質量％未満となる範囲としてもよい。
また、カルシウムシリケイトとフライアッシュとの混合比は、カルシウムシリケイトの質量に対し、フライアッシュ中の非晶質成分の質量比が３質量％以上１２質量％未満となる範囲としてもよい。
養生工程は、圧力制御を行わず、かつ、加熱または冷却を行わない条件としてもよい。
養生工程における圧力は、大気圧であってもよい。また、養生時の雰囲気温度は、常温であればよく、より具体的には、１０℃以上４０℃以下であればよい。養生は、大気中で行ってもよい。
養生時間は、例えば、１２時間以上とすればよく、これより長期、例えば２４時間以上としてもよい。
【００１２】
本実施形態において原料となるカルシウムシリケイトは、化学組成が３ＣａＯ・ＳｉＯ２で表される。結晶系は、単斜晶系（monoclinic）に属するものが好ましい。単斜晶系のカルシウムシリケイトは、エーライトと呼ばれる無機化合物であり、ポルトランドセメントの構成成分として知られている。本実施形態では、単体としてのカルシウムシリケイトを用いることが好ましい。また、カルシウムシリケイトは、水と十分に反応させるために、粉体状であることが好ましい。
【００１３】
フライアッシュは、石炭の燃焼によって得られる副生成物であり、シリカ（ＳｉＯ２）とアルミナ（Ａｌ２Ｏ３）を主成分とする微粒子である。粒子径状はその多くが球形である。平均粒径はおよそ５０μｍ以下であり、フライアッシュをそのままの形態で混合して用いることが可能である。また、フライアッシュには、結晶質成分と非晶質成分とが含まれる。更に、フライアッシュには、未燃の炭素分が含まれていてもよい。カルシウムシリケイトに対するフライアッシュの添加量は、後述するように、非晶質成分の含有量に基づいて調整することが必要である。フライアッシュ中の結晶質、非晶質の各比率は試料によって異なっており、フライアッシュの添加量で規定することは意味がないからである。結晶質成分はX線回折で特定可能であるが、非晶質成分はX線回折では検出されない。従って、フライアッシュ中の非晶質成分の含有量は、Ｘ線回折で特定された結晶質成分の含有量と、未燃の炭素分の含有量とを、フライアッシュ全量から差し引くことで求められる。未燃の炭素分は例えば燃焼法により求められる。非晶質成分の含有量の特定方法の詳細は後述する。
【００１４】
混合工程では、カルシウムシリケイトと、フライアッシュと、水とを混合してペースト状、スラリー状、または懸濁質状の混合物とする。
【００１５】
フライアッシュの混合比は、カルシウムシリケイトの質量に対し、フライアッシュ中の非晶質成分の質量比が２質量％以上２５質量％未満となる範囲とすることが好ましく、３質量％以上１２質量％未満となる範囲としてもよい。カルシウムシリケイトに対する非晶質成分の質量比が不足すると、水酸化カルシウムの結晶粒が粗大化しないため好ましくない。また、カルシウムシリケイトに対する非晶質成分の質量比が過剰になると、カルシウム分がカルシウムシリケイト水和物の生成に消費されてしまい、水酸化カルシウムの生成量が低下するため好ましくない。非晶質成分のより好ましい上限は１５質量％以下である。
【００１６】
水の混合比は、混合物全量に対し、質量比で２５％以上が好ましく、３０％以上がより好ましい。水の量を２５％以上とすることにより、カルシウムシリケイトの水和反応が十分に進み、水酸化カルシウムの収率を向上できる。水の量の上限は特に規定する必要はないが、あまりにも水量が多いと混合物の全体量が必要以上に大きくなるので、混合物の全量に対して６０％以下がよい。
【００１７】
次に、養生工程では、カルシウムシリケイトの水和反応を進めるために、混合物を養生する。養生工程は、圧力制御を行わず、かつ、原則として加熱または冷却を行わない条件とするが、養生環境の温度が１０℃未満の場合などは、１０〜４０℃の間に調整することが望ましい。
養生工程における雰囲気圧力は、大気圧であってもよい。雰囲気圧力は大気圧から加圧または減圧しても所望の水酸化カルシウムが得られるが、加圧または減圧のための設備が必要になるので、大気圧下で行えばよい。
また、養生時の雰囲気温度は、常温であればよく、より具体的には、１０℃以上４０℃以下であればよい。養生温度が１０℃未満となれば反応速度が低下し所望の大きさの水酸化カルシウムを得られない可能性があり、また４０℃を超えると水和反応自体が変化し、所望の水酸化カルシウムの形態自体も変化する可能性が高いため、１０〜４０℃の範囲で養生することが望ましい。
【００１８】
養生時間は、たとえば、１２時間以上とすればよく、２４時間以上としてもよい。養生時間を長くするほど、水酸化カルシウムの結晶粒径を大きくすることができるが、１２時間以上の養生時間を確保することで、平均結晶粒径が２０μｍ以上の水酸化カルシウムを得ることができる。
【００１９】
これらの養生条件を満たすことにより、結晶粒径が大きな水酸化カルシウムを得ることができる。
【００２０】
養生工程後の混合物は、固形分が沈降し、その上を水が覆った状態になる。固形分を取り出して乾燥させた後、粉砕することで、結晶粒径が大きな水酸化カルシウムが得られる。例えば、養生時間を１２時間以上とした場合には、平均結晶粒径が２０μｍ以上の水酸化カルシウムが得られる。
【００２１】
ここで、フライアッシュ中の非晶質成分の定量方法を説明する。まず、内標準物質としてのシリコン３０ｍｇと、フライアッシュ２７０ｍｇを混合・粉砕し、内標準物質を１０％含むＸＲＤ測定用試料を準備する。内標準物質の含有率は、非晶質成分の定量に影響するので、厳密な添加率を秤量によって求め、これをＡＳｉ［％］とする。内標準試料は、シリコンの他に、アルミナ、酸化亜鉛等を用いてもよい。
【００２２】
次いで、Ｘ線回折にて、２θ＝１０〜８０ｏまでの回折パターンを測定し、得られたパターンに対し、リートベルト解析を行って鉱物相の質量比を求める。この時点では非晶質成分の量は考慮されずに全体を１００％とするため、全ての鉱物相の比率は過剰評価されている。ただし、添加した内標準物質（Ｓｉ）の量は、予め約１０％に設定されているので、秤量された添加内標準Ｓｉ比率（Ａｓｉ）、リートベルト解析で定量された内標準Ｓｉの比率Ｘｓｉ（％）、リートベルト解析で定量されたｎ番目の鉱物相（ｉ＝１，２，…ｎ）の比率をＸｉ（％）とすれば、正しい鉱物相の割合Ｍｉ（％）は以下のように記述される。
【００２３】
【数１】
2019119671.tif 000002
【００２４】
ただし、この時点では、内標準物質（Ｓｉ）、鉱物相、その他の和が１００％となっている。したがって、フライアッシュ中の非晶質成分の量を求めるためには、内標準物質（Ｓｉ）分を除いて１００％換算する必要がある。下記の式（２）の右辺の最初の項は、この補正を意味する。この式から、フライアッシュ中の結晶性の鉱物（結晶質成分）以外の部分の割合が求められる。その結晶質成分以外の部分とは、非晶質成分と未燃炭素から構成される。したがって、下記の式（２）に示すように、元素分析値から求められる未燃炭素の割合（Ｍｃａｒｂｏｎ［％］）を差し引くことで、フライアッシュ中の非晶質成分の含有率Ｍａｍｏｒ［％］を求めることができる。
【００２５】
【数２】
2019119671.tif 000003
【００２６】
そして、求められた非晶質成分の含有率Ｍａｍｏｒ［％］と、フライアッシュの添加量［ｇ］とを乗じることで、フライアッシュ中の非晶質成分の量［ｇ］が求められる。
【００２７】
混合工程では、フライアッシュの非晶質成分の質量が、カルシウムシリケイトの質量に対して、質量比で２質量％以上２５質量％未満となるように、カルシウムシリケイトとフライアッシュの混合比を調整すればよい。また、フライアッシュの非晶質成分の質量を、カルシウムシリケイトの質量に対して、３質量％以上１２質量％未満としてもよい。
【００２８】
以上説明したように、本実施形態の水酸化カルシウムの製造方法によれば、カルシウムシリケイトと水とを混合することでカルシウムシリケイトの水和反応により水酸化カルシウムを形成する際に、フライアッシュを添加することにより、水酸化カルシウムの結晶成長を促すことができる。特に、カルシウムシリケイトの質量に対し、フライアッシュ中の非晶質成分の質量比を２質量％以上２５質量％未満とするか、３質量％以上１２質量％未満とすることで、結晶粒径が大きな水酸化カルシウムを得ることができる。
また、養生工程において、加熱や加圧を必要としないので、原料を混合してそのまま養生するだけで結晶粒径の大きな水酸化カルシウムを得ることができ、水酸化カルシウムの生産性を高めることができる。
更に、養生時間を調整することで、所望の大きさの結晶粒径をもつ水酸化カルシウムを得ることができる。
【実施例】
【００２９】
以下、本発明の実施例について説明する。
原料として、カルシウムシリケイトとフライアッシュを用意した。カルシウムシリケイトは、３ＣａＯ・ＳｉＯ２の粉末ＸＲＤパターン（ＩＣＤＤ  ００-０５５-０７３９）に一致する粉末ＸＲＤパターンを有するものを用いた。カルシウムシリケイトの形態は粉体であった。結晶系は単斜晶系（ｍｏｎｏｃｌｉｎｉｃ）に属し、格子定数はａ＝９．２９６３、ｂ＝７．０８２３、ｃ＝１２．２０２３、α＝９０．０００、β＝１１６．１１４、γ＝９０．０００、格子体積＝７２１．３８０であった。また、フライアッシュは、表１に示す成分を有するフライアッシュＦＡ１及びＦＡ２を用いた。フライアッシュの平均粒径は１００μｍ以下であった。
【００３０】
そして、カルシウムシリケイト、フライアッシュ及び水を表２に示す混合割合で混合し、大気圧下、２３℃の大気中で１２時間養生した。
【００３１】
なお、フライアッシュ中の非晶質成分の量は次の手順で求めた。まず、内標準物質としてのシリコン３０ｍｇと、フライアッシュ２７０ｍｇを混合・粉砕し、内標準物質を含むＸＲＤ測定用試料を準備した。内標準物質の含有率はＡＳｉ［％］とした。
【００３２】
次いで、Ｘ線回折にて、２θ＝１０〜８０ｏまでの回折パターンを測定し、得られたパターンに対し、リートベルト解析を行って鉱物相の質量比を求めた。添加内標準Ｓｉ比率（Ａｓｉ）、リートベルト解析で定量された内標準Ｓｉの比率Ｘｓｉ（％）、リートベルト解析で定量されたｎ番目の鉱物相（ｉ＝１，２，…ｎ）の比率をＸｉ（％）としたとき、鉱物相の割合Ｍｉ（％）は以下の式（３）から算出した。
【００３３】
【数３】
2019119671.tif 000004
【００３４】
更に、下記の式（４）に示すように、元素分析値から求められる未燃炭素の割合（Ｍｃａｒｂｏｎ［％］）を差し引くことで、フライアッシュ中の非晶質成分の含有率Ｍａｍｏｒ［％］を求めた。
【００３５】
【数４】
2019119671.tif 000005
【００３６】
そして、求められた非晶質成分の含有率Ｍａｍｏｒ［％］と、フライアッシュの添加量［ｇ］とを乗じることで、フライアッシュ中の非晶質成分の量［ｇ］を求めた。
【００３７】
養生後の混合物から固形分を採取し、大気圧走査電子顕微鏡を用いて水酸化カルシウムを観察し、結晶粒径を求めた。水酸化カルシウム（Ｃａ（ＯＨ）２）の結晶の大きさを数値化するため、電子顕微鏡で観察される水酸化カルシウム結晶の面積をＳ［μｍ２］とし、以下の式（５）より円相当半径・ｒ［μｍ］換算で結晶粒径を求めた。結果を表２に示す。表２において、水酸化カルシウムの結晶粒径（μｍ）の欄に「−」が記載されているのは、水酸化カルシウムの結晶が観察されなかったことを意味する。
【００３８】
【数５】
2019119671.tif 000006
【００３９】
【表１】
2019119671.tif 000007
【００４０】
【表２】
2019119671.tif 000008
【００４１】
実施例１に示されるように、非晶質成分が４質量％となるようにフライアッシュ（ＦＡ１）を添加した場合には、水酸化カルシウムの結晶成長が認められた。
同様に、実施例２に示されるように、非晶質成分が３質量％となるようにフライアッシュ（ＦＡ２）を添加した場合や、実施例３に示されるように非晶質成分が１０質量％となるようにフライアッシュ（ＦＡ１）を添加した場合にも、水酸化カルシウムの結晶成長が認められた。
実施例１，２，３では、１２時間後には円相当半径で２０μｍ以上の水酸化カルシウムの結晶が観察された。
【００４２】
また、実施例４〜８に示すように、非晶質成分が２〜２４質量％となるようにフライアッシュ（ＦＡ１）を添加した場合にも、水酸化カルシウムの結晶成長が認められた。
【００４３】
一方、比較例１、２、６〜８のように、非晶質成分の割合が２５質量％以上では、十分な水酸化カルシウムの成長が得られなかった。すなわち、比較例１、２、６，７，８に示されるように、非晶質成分の割合が質量％で２５％（比較例１、７）、３９％（比較例２）、４２％（比較例６）、３０％（比較例８）では、養生１２時間以内に明確な水酸化カルシウム結晶を観測することさえできなかった。
【００４４】
また、比較例３のようにフライアッシュを添加しなかった例や、比較例４、５のように、フライアッシュの非晶質成分の割合が２質量％未満の例では、養生を１２時間行った後も、水和しきれない３ＣａＯ・ＳｉＯ２の粒子が観察されたが、水酸化カルシウムの結晶は観察されなかった。